(57)【要約】【課題】環境に対する懸念が少ない非フッ素系撥水剤を付与された繊維布帛でありながら、優れた撥水性や引裂強力、縫目強力を有する撥水性布帛を提供する。【解決手段】繊維布帛の繊維の表面に炭化水素系化合物を含有する撥水性樹脂が付着した撥水性布帛であって、前記繊維布帛の目付が１０〜１００ｇ／ｍ２であり、前記撥水性布帛は、ＪＩＳ  Ｌ１０９６：２０１０  Ｄ法  ペンジュラム法によるタテ方向及びヨコ方向の引裂強さが６Ｎ以上であり、ＪＩＳ  Ｌ１０９６：２０１０  Ｂ法  荷重４９．０Ｎによるタテ方向及びヨコ方向の縫目の滑りが３ｍｍ以下であり、ＪＩＳ  Ｌ１０９２：２００９  スプレー試験で撥水度が３級以上である。【選択図】なし【特許請求の範囲】
【請求項１】
繊維布帛の繊維の表面に炭化水素系化合物を含有する撥水性樹脂が付着した撥水性布帛であって、
前記繊維布帛の目付が１０〜１００ｇ／ｍ２であり、
前記撥水性布帛は、
ＪＩＳ  Ｌ１０９６：２０１０  Ｄ法  ペンジュラム法によるタテ方向及びヨコ方向の引裂強さが６Ｎ以上であり、
ＪＩＳ  Ｌ１０９６：２０１０  Ｂ法  荷重４９．０Ｎによるタテ方向及びヨコ方向の縫目の滑りが３ｍｍ以下であり、
ＪＩＳ  Ｌ１０９２：２００９  スプレー試験で撥水度が３級以上である
撥水性布帛。
【請求項２】
前記撥水性布帛は、ＪＩＳ  Ｌ０２１７  １０３法にて１０回洗濯後の撥水度が２級以上である
請求項１に記載の撥水性布帛。
【請求項３】
前記繊維布帛を構成する糸状の繊度は４５ｄｔｅｘ以下である
請求項１または２に記載の撥水性布帛。
【請求項４】
ＪＩＳ  Ｌ１０９６：２００９  Ａ法  フラジール形法による通気性は１．５ｃｍ３／ｃｍ２・ｓ以下である
請求項１〜３のいずれか１項に記載の撥水性布帛。
【請求項５】
請求項１〜４のいずれか１項に記載の撥水性布帛を少なくとも一部に用いた、衣服、鞄、テント、寝袋およびダウンパックからなる群より選択される繊維製品。
【請求項６】
炭化水素系化合物によって構成された撥水剤と水溶性高分子とを含有する樹脂液を繊維布帛に付与し、熱処理し、前記繊維布帛の繊維の表面に撥水性樹脂を付着させる工程を含む撥水性布帛の製造方法。
【請求項７】
前記水溶性高分子はアニオン系化合物である
請求項６に記載の撥水性布帛の製造方法。
【請求項８】
前記樹脂液のｐＨは７未満である
請求項６または７に記載の撥水性布帛の製造方法。
【請求項９】
前記水溶性高分子は、ポリフェノール、ポリスルホン酸、ポリ硫酸エステル、ポリカルボン酸、ポリリン酸およびこれらの塩からなる群から選ばれる少なくとも一の化合物を含む
請求項６〜８のいずれか１項に記載の撥水性布帛の製造方法。
【発明の詳細な説明】
【技術分野】
【０００１】
本発明は、撥水性を有する撥水性布帛およびその製造方法に関する。
【背景技術】
【０００２】
撥水性を有する撥水性布帛は、繊維布帛に撥水性を付与することによって得られる。このような撥水性布帛は、カッパ、コート、ウインドブレーカー、スキーウエアー、水着、傘、鞄、靴、帽子などの様々な繊維製品に用いられている。
【０００３】
繊維布帛に撥水性を付与するには、例えば、フッ素系撥水剤、シリコン系撥水剤、または、炭化水素系撥水剤等の撥水剤が用いられる。撥水剤の中でも、特に、フッ素系撥水剤は、優れた撥水性および撥油性を有するだけではなく、洗濯などに対する撥水性および撥油性の耐久性を有しているため、様々な繊維製品に広く用いられている。
【０００４】
近年、一般的に用いられている炭素数が８以上のパーフルオロアルキル基を含有するフッ素系撥水剤（Ｃ８フッ素系撥水剤）は、環境に影響を及ぼす可能性のあるパーフルオロオクタン酸が含まれているといわれているので、炭素数が６以下のパーフルオロアルキル基を含有するフッ素系撥水剤（Ｃ６フッ素系撥水剤）が使用され始めている。
【０００５】
また、さらに環境への関心が高まる中で、フッ素を用いたフッ素系撥水剤を使用しない撥水剤の要望が高まってきている。
【０００６】
フッ素系撥水剤を使用しない撥水剤（非フッ素系撥水剤）としては、シリコン系撥水剤またはパラフィンなどを用いた炭化水素系撥水剤が知られているが、シリコン系撥水剤または炭化水素系撥水剤は、Ｃ６フッ素系撥水剤に比べ、撥水性および撥油性に劣る。
【０００７】
また、薄地の織物は、一般衣服およびスポーツ用衣服をはじめとして、綿やダウンなどの中綿を有する衣服や布団側地、ダウンパックなどに使用されており、衣服の軽量化の流れにも沿って、より薄く、軽い繊維布帛が開発されている。
【０００８】
しかしながら、このような薄地の織物は引裂強力が弱いことが知られており、繊維の繊度を制限したり、織物の密度や目付を制限したり、シリコン系化合物を付与することによって引裂強力を向上させたりといったことが検討されている（特許文献１、特許文献２）。
【先行技術文献】
【特許文献】
【０００９】
【特許文献１】特開２００５−４８２９８号公報
【特許文献２】特開２００８−１０１２９５号公報
【発明の概要】
【発明が解決しようとする課題】
【００１０】
上記のような状況のもと、撥水性が必要な衣服等の繊維製品を得るために、薄地織物にシリコン系撥水剤やパラフィン系撥水剤を付与したものは、フッ素系撥水剤を付与した薄地織物に比べて、薄地織物を構成する糸が滑りやすくなるため、小さな力で縫目の部分の糸が滑り、衣服等の繊維製品として実用的なレベルの縫目強度を維持することできないという問題が生じてきた。
【００１１】
そこで、縫目の強度を上げるため、薄地織物に付与するシリコン系撥水剤やパラフィン系撥水剤の付与量を減らすことが考えられるが、シリコン系撥水剤やパラフィン系撥水剤はフッ素系撥水剤に比べて撥水性能が低いので、シリコン系撥水剤やパラフィン系撥水剤の付与量を減らすと、十分な撥水性が発揮できなくなるという問題がある。また、シリコン系撥水剤やパラフィン系撥水剤の付与量を減らすと、シリコン系化合物やパラフィン系化合物の付与効果（糸の滑り効果）にて維持していた引裂強力の実用的なレベルの強度も維持できなくなるという問題がある。
【００１２】
本発明では、上記の課題を解決するものであり、環境に対する懸念が少ない非フッ素系撥水剤を付与された繊維布帛でありながら、優れた撥水性や引裂強力、縫目強力を有する撥水性布帛を提供することを目的としている。
【００１３】
なお、上記において「シリコン系撥水剤」および「シリコン系化合物」とは、特許文献１等に合わせた記載表現であり、より明確には「シリコーン系化合物」等である。
【課題を解決するための手段】
【００１４】
本発明者らは、上記課題を解決するために鋭意検討の結果、本発明をするに至った。
【００１５】
（１）本発明に係る撥水性布帛は、繊維布帛の繊維の表面に炭化水素系化合物を含有する撥水性樹脂が付着した撥水性布帛であって、前記繊維布帛の目付が１０〜１００ｇ／ｍ２であり、前記撥水性布帛は、ＪＩＳ  Ｌ１０９６：２０１０  Ｄ法  ペンジュラム法によるタテ方向及びヨコ方向の引裂強さが６Ｎ以上であり、ＪＩＳ  Ｌ１０９６：２０１０  Ｂ法  荷重４９．０Ｎによるタテ方向及びヨコ方向の縫目の滑りが３ｍｍ以下であり、ＪＩＳ  Ｌ１０９２：２００９  スプレー試験で撥水度が３級以上である。
【００１６】
（２）さらに、本発明に係る撥水性布帛において、前記撥水性布帛は、ＪＩＳ  Ｌ０２１７  １０３法にて１０回洗濯後の撥水度が２級以上であるとよい。
【００１７】
（３）さらに、本発明に係る撥水性布帛において、前記繊維布帛を構成する糸状の繊度は４５ｄｔｅｘ以下であるとよい。
【００１８】
（４）さらに、本発明に係る撥水性布帛において、ＪＩＳ  Ｌ１０９６：２００９  Ａ法  フラジール形法による通気性は１．５ｃｍ３／ｃｍ２・ｓ以下であるとよい。
【００１９】
（５）さらに、本発明に係る繊維製品は、上記いずれかの撥水性布帛を少なくとも一部に用いた、衣服、鞄、テント、寝袋およびダウンパックからなる群より選択される繊維製品である。
【００２０】
（６）また、本発明に係る撥水性布帛の製造方法は、炭化水素系化合物によって構成された撥水剤と水溶性高分子とを含有する樹脂液を繊維布帛に付与し、熱処理し、前記繊維布帛の繊維の表面に撥水性樹脂を付着させる工程を有する。
【００２１】
（７）さらに、本発明に係る撥水性布帛の製造方法において、前記水溶性高分子はアニオン系化合物であるとよい。
【００２２】
（８）さらに、本発明に係る撥水性布帛の製造方法において、前記樹脂液のｐＨは７未満であるとよい。
【００２３】
（９）さらに、本発明に係る撥水性布帛の製造方法において、前記水溶性高分子が、ポリフェノール、ポリスルホン酸、ポリ硫酸エステル、ポリカルボン酸、ポリリン酸およびこれらの塩からなる群から選ばれる少なくとも一の化合物を含むとよい。
【発明の効果】
【００２４】
本発明によれば、炭化水素系化合物を含む撥水剤を用いて加工されたものでありながら、優れた撥水性を有し、かつ、引裂強力（引張強さ）および縫目強力（縫目強さ）とも衣服等として実用に耐えうる性能を有する撥水性布帛を得ることができる。
【００２５】
したがって、本発明に係る撥水性布帛を用いることにより、より環境に配慮した撥水性を有する衣服等の繊維製品を提供することができる。
【発明を実施するための形態】
【００２６】
＜繊維布帛＞
本実施の形態に係る撥水性布帛は、繊維布帛の繊維の表面に炭化水素系化合物を含有する撥水性樹脂が付着した撥水性布帛であって、繊維布帛の目付が１０〜１００ｇ／ｍ２であり、得られる撥水性布帛は、ＪＩＳ  Ｌ１０９６：２０１０  Ｄ法  ペンジュラム法によるタテ方向及びヨコ方向の引裂強さが６Ｎ以上であり、ＪＩＳ  Ｌ１０９６：２０１０  Ｂ法  荷重４９．０Ｎによるタテ方向及びヨコ方向の縫目の滑りが３ｍｍ以下であり、ＪＩＳ  Ｌ１０９２：２００９  スプレー試験で撥水度が３級以上である。
【００２７】
本実施の形態における撥水性布帛に用いられる繊維布帛を構成する有用な繊維の素材としては、ポリエステル、ナイロン、アクリル、ポリウレタン、または、アセテートやビスコースなどのレーヨンなどがあり、さらに、これらの他に、ポリ乳酸、芳香族ポリアミド、ポリイミドまたはポリフェニレンサルファイドなどの化学繊維、綿、麻、絹または羊毛などの天然繊維、あるいは、これらの素材の混繊、混紡、交織または交編品を用いることができ、特に限定されるものではない。これらの中でも、繊維の素材としては、ポリエステル、ナイロンを含むものが好ましい。
【００２８】
また、繊維布帛を構成する繊維は、長繊維および短繊維いずれであってもよい。また、この繊維を用いた糸は、生糸、撚糸および加工糸のいずれであってもよい。加工糸についても特に限定されるものではなく、仮撚加工糸（ウーリー加工糸、ＤＴＹ、改良仮撚加工糸など）、押込加工糸、賦型加工糸、擦過加工糸、タスラン加工糸、糸長差引きそろえ加工糸、複合加工糸、毛羽加工糸、交絡集束糸、交絡混繊糸などを用いることができる。なお、繊維表面に炭化水素系化合物を含有する撥水性樹脂を多く付着させて撥水性を高めるとの観点および引裂強力の向上の観点からは、加工糸を用いることが好ましい。
【００２９】
また、繊維の断面形状についても、特に限定されるものではなく、丸型、三角、星形、扁平、Ｃ型、中空、井形、ドッグボーンなどが挙げられる。なお、繊維表面に炭化水素系化合物を含有する撥水性樹脂を多く付着させて撥水性を高めるとの観点および通気度を小さくして中綿の抜け防止性の向上の観点からは、繊維の断面形状は、三角、星形、扁平、または、ドッグボーンなどであることが好ましい。つまり、異形断面糸を用いることが好ましい。
【００３０】
本実施の形態では、特に、撥水性、引裂強度および縫目強度が悪化しやすい生糸を用いたものや、繊維の断面形状が丸型であるものを用いたものであっても、撥水性、引裂強度および縫目強度について実用に耐えうる性能を有する繊維布帛を得ることができる。
【００３１】
本実施の形態で用いられる繊維布帛は、織物、編物または不織布など、いかなる形態であってもよく、引裂強力および縫目強力が低下しやすい織物であっても用いることが可能である。
【００３２】
また、織物の組織は、平織、綾織、朱子織、変わり織物等に限定されるものではないが、引裂強力の向上の観点からは、リップストップ組織であることが好ましい。また、編物の組織も、経編、経編等に限定されるものではない。
【００３３】
また、これらの繊維布帛は、あらかじめ着色されていてもよいし、着色されていなくてもよい。繊維布帛をあらかじめ着色する場合には、分散染料、カチオン染料、酸性染料、直接染料、反応染料、建染染料、または、硫化染料などの染料、あるいは、蛍光増白剤、または、顔料などを用いて着色することができる。また、酸性染料を用いてナイロンを染色した場合に実施されている合成タンニン等を用いてのフィックス処理など、通常着色時に行われている各種処理を行ってもよい。なお、繊維布帛を着色するために用いられる材料は、これらのものに特に限定されるものではなく、各繊維布帛の素材に合わせて適切なものを選択すればよい。
【００３４】
また、着色方法は、原着、浸染、または、捺染などの方法があり、特に限定されるものではない。
【００３５】
また、繊維布帛には、所期の目的を逸脱しない限りにおいて、難燃加工、制電加工、抗菌防臭加工、制菌加工、紫外線遮蔽加工、耐光向上加工、または、吸水加工などが施されていてもよい。
【００３６】
繊維布帛を構成する糸状の繊度は特に限定されるものではないが、撥水性、引裂強力および縫目強力がバランスよく性能を発揮するとの観点からは、薄地の繊維布帛としては４５ｄｔｅｘ以下であることが好ましい。具体的には、繊維布帛を構成する糸状の繊度は、３５ｄｔｅｘ、２５ｄｔｅｘとすることができる。また、下限についても特に限定されるものではないが、繊維布帛を構成する糸状の繊度は、７ｄｔｅｘ以上であることが好ましく、撥水性、引裂強力および縫目強力がバランスよく性能を発揮するとの観点からは、１５ｄｔｅｘ以上であることが好ましい。
【００３７】
また、本実施の形態における撥水性布帛を構成する繊維布帛が織物である場合、カバーファクターは１３００〜２０００であるとよい。カバーファクター（ＣＦ）は、糸状の繊度と織物の密度とによって求めることができ、以下の式（１）で表すことができる。
【００３８】
ＣＦ＝Ｔ×ＤＴ１／２＋Ｗ×ＤＷ１／２・・・・・・・（１）
【００３９】
なお、式（１）において、Ｔは、織物のタテ密度（本／２．５４ｃｍ）、Ｗは、ヨコ密度（本／２．５４ｃｍ）、ＤＴは、タテ糸の繊度（ｄｔｅｘ）、ＤＷは、ヨコ糸の繊度（ｄｔｅｘ）である。
【００４０】
また、本実施の形態における撥水性布帛を構成する繊維布帛の目付は、１０〜１００ｇ／ｍ２である。繊維布帛の目付が上限値（１００ｇ／ｍ２）を超えると、撥水性布帛が重くなり、得られる衣服等の繊維製品も軽量ではなくなる。また、繊維布帛の目付が上記下限値（１０ｇ／ｍ２）を下回ると、引裂強力および縫目強力とも目的とする強度が得られないおそれがある。より軽量で、引裂強力、縫目強力、中綿抜け防止性および通気性が実用レベルの性能を有するとの観点からは、繊維布帛の目付は、２０〜６０ｇ／ｍ２がよく、より好ましくは、２５〜５０ｇ／ｍ２であるとよい。
【００４１】
本実施の形態における撥水性布帛を構成する繊維布帛の繊維の表面には、炭化水素系化合物を含有する撥水性樹脂が付着している。
【００４２】
炭化水素系化合物としては、撥水性樹脂として繊維の表面に付着できるものであれば、特に限定されるものではなく、特開２０１５−１２０８９５号公報、特開２０１５−１２０８９４号公報、特開２０１５−１２０８９３号公報、特開２０１５−４０３６５号公報、特開２０１５−３４４５号公報、特開２０１４−１２５２号公報、特開２００６−３２８６２４号公報などに開示されたものが挙げられる。炭化水素系化合物は、好ましくは繊維表面を覆うように被膜を形成するものであることが好ましい。
【００４３】
具体的には、炭化水素系化合物として、脂肪族系炭化水素、脂肪族カルボン酸、オレフィン、ポリアクリル酸エステルまたはポリメタクリル酸エステルなどを用いることができる。
【００４４】
この場合、脂肪族系炭化水素としては、パラフィン系炭化水素またはオレフィン系炭化水素などの脂肪族系炭化水素が挙げられる。
【００４５】
また、脂肪族カルボン酸としては、飽和または不飽和の脂肪族カルボン酸であってもよいし、脂肪族カルボン酸のエステル化合物であってもよい。脂肪族カルボン酸の炭素数としては１２以上が好ましい。
【００４６】
また、ポリオレフィンとしては、ポリエチレン、ポリプロピレン、または、エチレン−プロピレン共重合体などが挙げられる。
【００４７】
また、ポリアクリル酸エステルおよびポリメタクリル酸エステルとしては、エステル結合を介して存在する炭化水素の炭素数が１２以上、２４以下のものを用いるとよい。この場合、炭化水素は、直鎖状であっても分岐状であってもよく、あるいは、飽和炭化水素であっても不飽和炭化水素であってもよく、さらには、脂環式または芳香族の環状を有していてもよい。これらの中でも、直鎖状であるものが好ましく、さらに、直鎖状のアルキル基であるものがより好ましい。
【００４８】
また、これらの撥水性樹脂となる炭化水素系化合物としては、ネオシードＮＲ９０（日華化学（株）製）、ＮＲ−１５８（日華化学（株）製）、ＴＨ−４４（日華化学（株）製）、ＰＷ−１８２（大和化学（株）製）、ファボールＲＳＨ（ハンツマン・ジャパン（株）製）、パラヂウムＥＣＯ−５００（大原パラヂウム化学（株）製）、パラヂウムＥＣＯ−８５Ａ（大原パラヂウム化学（株）製）、ＮＸ０１８（(株)ナノテックス製）、メイシードＰ−３００Ｃ（明成化学工業（株）製）、ＮＴ−Ｘ０２８（Ｎａｎｏｔｅｘ，ＬＬＣ．製）、ｍｉＤｏｒｉ  ｅｖｏＰｅｌ  ＮＦ（Ｂｅｙｏｎｄ  Ｓｕｒｆａｃｅ  Ｔｅｃｈｎｏｌｏｇｉｅｓ  ＡＧ製）、ＸＦ−５００１（ダイキン工業（株）製）などが市販されている。
【００４９】
また、本実施の形態における撥水性布帛は、その製造工程において繊維布帛を構成する繊維の表面に水溶性高分子も付与されている。このように、水溶性高分子を用いることにより、撥水性、引裂強力および縫目強力に優れた撥水性布帛を得ることができる。
【００５０】
この場合、水溶性高分子は、アニオン系化合物であることが好ましい。より具体的には、水溶性高分子は、ポリフェノール、ポリスルホン酸、ポリ硫酸エステル、ポリカルボン酸、ポリリン酸およびその塩からなる群から選ばれる少なくとも一の化合物を含むものであることが好ましく、また、高分子を水溶性とするため、これらの塩であることが好ましく、特にナトリウム塩であることが好ましい。
【００５１】
撥水性、引裂強力および縫目強力の観点から特に好ましくは、水溶性高分子はポリカルボン酸塩であるとよく、例えば、ポリアクリル酸塩、ビニル化合物とカルボン酸単量体との共重合の塩、または、カボキシメチルセルロースなどである。
【００５２】
水溶性高分子を用いたときに、どのような理由で、撥水性、引裂強力および縫目強力に優れた撥水性布帛が得られるのかは定かではないが、水溶性高分子が繊維布帛を構成する繊維の表面に吸着して繊維表面がアニオン化し、その表面にカチオン系の撥水剤としての炭化水素系化合物が繊維表面に吸着することで強固な撥水性樹脂被膜が形成されているのか、若しくは、水溶性高分子と撥水剤としての炭化水素系化合物が結合することで繊維と強固に結合する撥水性樹脂被膜が形成されているのか、若しくは、樹脂液中の炭化水素系化合物の分散が水溶性高分子によって促進され、凝集が抑制された炭化水素系化合物が繊維表面に均一にいきわたって強固な撥水性樹脂被膜が形成されているのか、あるいは、これらのことが複合して生じているのではないか、などと想定している。
【００５３】
なお、本実施の形態における撥水性布帛の好ましい製造方法については、後に説明するが、炭化水素系化合物と水溶性高分子とを付与する方法については、炭化水素系化合物と水溶性高分子とを同時に含む樹脂液で繊維布帛に付与してもよいし、水溶性高分子を含む樹脂液で繊維布帛を処理した後に炭化水素系化合物を含む樹脂で処理してもよい。
【００５４】
繊維布帛の繊維の表面に付着した撥水性樹脂被膜の厚みは、１μｍ以下がよく、より好ましくは１００ｎｍ以下、さらに好ましくは１０ｎｍ以下である。なお、撥水性樹脂被膜の厚みが１００ｎｍ以下の場合、人が撥水性樹脂被膜を確認することが難しい。このため、撥水性布帛に対して撥水性の試験を行って撥水性が２級以上であれば、撥水性布帛が撥水性樹脂被膜を有しているとみなす。
【００５５】
なお、繊維布帛を構成する繊維の糸と糸の間または繊維と繊維の間の一部に撥水性樹脂が溜り、撥水性樹脂が１μｍ以上の厚みになることがあるが、本発明の所期の目的を達成することができれば、このような箇所が存在していてもよい。
【００５６】
また、繊維布帛への撥水性樹脂の付着量は、繊維布帛１００ｇ当たり０．０１ｇ〜１０ｇがよく、より好ましくは０．０５ｇ〜５ｇがよい。撥水性樹脂の付着量が上限（１０ｇ）を超えると、十分な引裂強力や縫目強力が得られないおそれがあるとともにチョークマークが発生するおそれがある。
【００５７】
本実施の形態における撥水性布帛は、ＪＩＳ  Ｌ１０９２：２００９  はっ水度試験（スプレー試験）での撥水度が３級以上であり、好ましくは４級以上、より好ましくは５級であるとよい。
【００５８】
さらに、本実施の形態における撥水性布帛は、ＪＩＳ  Ｌ０２１７  １０３法にて１０回洗濯後の撥水度が２級以上であるとよい。１０回洗濯後の撥水度が２級であれば、当該撥水性布帛を用いて得られた繊維製品が洗濯を行うものであっても、優れた撥水性を維持できる。これにより、種々の繊維製品に用いることのできる撥水性布帛が得られる。
【００５９】
なお、洗濯時には撥水性布帛同士が擦り合わされるため、洗濯に対する耐久性を有するものは、摩耗性に対する耐久性の目安ともすることができる。また、洗濯処理を行った場合の撥水度は、タンブラーを用いた乾燥後（「ＪＩＳ  Ｌ１０９２：２００９」の「６．２．２  ドライクリーニング処理」における「ｃ）」の「４）  タンブル乾燥」に準じたもの）の撥水度のことをいう。つまり、撥水性布帛は、５０℃〜７０℃程度の加熱乾燥後の撥水度が２級以上であるとよい。また、より好ましくは、タンブラーを用いた乾燥は行わず、つり乾燥後の撥水度が２級以上であるとよい。
【００６０】
さらに、本実施の形態における撥水性布帛は、ＪＩＳ  Ｌ１０９６：２０１０  Ｄ法  ペンジュラム法によるタテ方向及びヨコ方向の引裂強さが６Ｎ以上である。引裂強さが６Ｎ以上であれば、実用的な強度を有するものを得ることができ、撥水性布帛を衣服等に用いることができる。なお、撥水性布帛をスポーツ用の衣服に用いる場合、上記引裂強さは８Ｎ以上が好ましい。
【００６１】
さらに、本実施の形態における撥水性布帛は、ＪＩＳ  Ｌ１０９６：２０１０  Ｂ法  荷重４９．０Ｎによるタテ方向及びヨコ方向の縫目の滑りが３．０ｍｍ以下である。撥水性布帛をブラウス等の薄地の織物に用いる場合、荷重４９．０Ｎによる縫目の滑りが３．０ｍｍ以下であれば実用上の性能を有する。より好ましくは、撥水性布帛は、荷重１１７．７Ｎによるタテ方向及びヨコ方向の縫目の滑りが３．０ｍｍ以下であるとよい。ＪＩＳ規格によれば荷重１１７．７Ｎはスラックスなどの厚地用の荷重ではあるが、荷重１１７．７Ｎによる縫目の滑りが３．０ｍｍ以下の撥水性布帛であれば、ジャンパーや作業服などの外衣に用いても十分実用的な強度を有している。なお、撥水性布帛をスポーツ用の衣服に用いる場合、縫目の滑りは２．５ｍｍ以下であることが好ましい。
【００６２】
また、本実施の形態における撥水性布帛は、ＪＩＳ  Ｌ１０９６：２００９  Ａ法  フラジール形法による通気性が１０ｃｍ３／ｃｍ２・ｓ以下であるとよい。通気性が１０ｃｍ３／ｃｍ２・ｓ以下であれば、撥水性布帛を衣服等に用いた場合、風の通過を抑制し、保温性を発揮することができる。
【００６３】
また、通気性は、１．５ｃｍ３／ｃｍ２・ｓ以下であることがより好ましい。通気性が１．５ｃｍ３／ｃｍ２・ｓ以下であれば、ダウンジャケットやダウンパックや布団の側地として、内部に綿やダウン等の中綿を用いる用途で撥水性布帛を用いた場合に、中綿の抜けを防止することができる。より好ましくは、通気性は、１．０ｃｍ３／ｃｍ２・ｓ以下であるとよい。
【００６４】
また、本発明の所期の目的を逸脱しない範囲で、本実施の形態に用いられる繊維布帛の繊維の表面には、縫目強力の向上やスナッグの発生を防止するために、シリカなどの無機粒子が付着していることが好ましい。さらにまた、同様に本実施の形態に用いられる繊維布帛の繊維の表面には、塩酸グアニジンや高級アルコール硫酸エステル塩、アミン塩、ポリエチレングリコール型、ベタイン型界面活性剤等の帯電防止剤、または、他の仕上げ剤や機能薬剤などが付着していてもよい。
【００６５】
なお、同様に所期の目的を逸脱しない範囲で引裂強力の向上のために繊維布帛にはシリコーン系化合物が含まれていてもよいが、撥水性、引裂強力、縫目強力のバランスが崩れるおそれがあるため、シリコーン系化合物は含まれていない方がよい。
【００６６】
また、本実施の形態における撥水性布帛は、さらに繊維布帛の片面に中綿抜け防止性、防風性および防水性の少なくとも一の性能を付与するための樹脂皮膜を有していてもよい。また、当該樹脂皮膜は、防水性に加え、透湿性を有していてもよい。
【００６７】
中綿抜け防止性、防風性および防水性の少なくとも一の性能を付与するための樹脂皮膜としては、ウレタン樹脂皮膜、ポリテトラフルオロエチレン皮膜、ポリエステル樹脂皮膜、アクリル樹脂皮膜、シリコーン樹脂皮膜、または、ナイロン樹脂皮膜などがあげられる。また、これらの中綿抜け防止性、防風性および／または防水性を付与するための樹脂皮膜は、多孔質であってもよいし、無孔質であってもよい。
【００６８】
このような樹脂皮膜の厚みは、目的とする中綿抜け防止性、防風性および／または防水性に応じて任意に設定することができるが、風合いの観点からは、５００μｍ以下であることが好ましく、より好ましくは１００μｍ以下、さらに好ましくは５０μｍ以下である。
【００６９】
中綿抜け防止性、防風性および／または防水性を有し、かつ、通気性も必要な場合には、当該樹脂皮膜を多孔質膜にしたり、当該樹脂皮膜を有する面の一部に当該樹脂皮膜が存在しない個所を有するものにしたりすればよい。なお、樹脂皮膜が存在しない個所とは、たとえば、織物では経糸と緯糸の重なり合った凸部や編物のループ同士が重なった凸部などの全部または一部、これらの凸部とは反対に凹部の全部または一部、または、当該樹脂皮膜に形成された貫通孔などが挙げられる。
【００７０】
また、本実施の形態における撥水性布帛が防水性を必要とする場合、耐水圧は、ＪＩＳ  Ｌ１０９２  耐水度試験（静水圧法）Ａ法（低水圧法）にて測定したもので、耐水圧が２５０ｍｍ以上であるとよい。耐水圧は、より好ましくは３５０ｍｍ以上、さらに好ましくは１０００ｍｍ以上、さらにより好ましくは２０００ｍｍ以上であるとよい。耐水圧が２５０ｍｍ以上であれば、雨傘用やレインコート用の素材として用いることができ、雨の衣服内への浸入を抑え、日常使用される繊維製品の防水素材として用いることができる。また、耐水圧が２０００ｍｍ以上であれば、カッパ、スキーウエアーなどの素材として用いることができる。また、山岳用途やライダー用レインウエアー用途として撥水性布帛を用いる場合、耐水圧は、ＪＩＳ  Ｌ１０９２  耐水度試験（静水圧法）Ｂ法（高水圧法）にて測定したもので、１００ｋＰａ以上であるとよい。
【００７１】
中綿抜け防止性、防風性および／または防水性を付与するための樹脂皮膜には、紫外線吸収剤、酸化防止剤、架橋剤、触媒、消臭剤、抗菌剤、難燃剤、撥水剤、柔軟剤、二酸化ケイ素などの耐水性向上剤、顔料、または、赤外線吸収剤などが添加されていてもよい。
【００７２】
本実施の形態における撥水性布帛は、非フッ素系撥水剤を用いた軽量な布帛でありながら、衣服等として使用するのに可能な、撥水性、引裂強力および縫目強力を有するため、一般衣服やスポーツ用衣服等に用いることができる。
【００７３】
また、撥水性布帛の通気性が１．５ｃｍ３／ｃｍ２・ｓ以下であれば、さらにダウンなどの中綿を用いるダウンジャケットや布団、寝袋、ダウンパックの側地等として用いることができる。
【００７４】
＜繊維製品＞
本実施の形態における繊維製品は、前記の撥水性布帛を少なくとも一部に用いたものであり、たとえば、コート、ジャケット、ジャンパー、ダウンウエアー、帽子、手袋、スキーウエアー、ウインドブレーカー、作業着などの衣服、鞄、テント、寝袋およびダウンパックからなる群より選択された繊維製品である。
【００７５】
本実施の形態の繊維製品は、前記の撥水性布帛を用いたものであるので、実着用に必要な前記の種々の強度や性能を有しており、しかも、軽くて風合いも柔らかく、また、ファッション性および機能性に優れた繊維製品である。
【００７６】
＜撥水性布帛の製造方法＞
以下に、本実施の形態に係る撥水性布帛の製造方法について説明する。なお、既に説明した内容については、一部説明を省略または簡略化する。
【００７７】
本実施の形態における撥水性布帛の製造方法は、炭化水素系化合物によって構成された撥水剤と水溶性高分子とを含有する樹脂液を繊維布帛に付与し、熱処理し、この繊維布帛の表面に撥水性樹脂を付着させる工程を含む。
【００７８】
本実施の形態における撥水性布帛の製造方法に用いられる繊維布帛としては、上述したものを用いることができる。
【００７９】
また、樹脂液は、上述した撥水剤としての炭化水素系化合物と溶媒（分散媒も含め溶媒という。）とを含むものである。
【００８０】
また、樹脂液は水溶性高分子を含んでいる。水溶性高分子は、アニオン系化合物であるとことが好ましい。
【００８１】
より具体的には、水溶性高分子は、ポリフェノール、ポリスルホン酸、ポリ硫酸エステル、ポリカルボン酸、ポリリン酸およびこれらの塩からなる群から選ばれる少なくとも一の化合物を含むとよい。このうち、高分子を水溶性とするために塩であることが好ましく、特にナトリウム塩が好ましい。
【００８２】
撥水性、引裂強力および縫目強力の観点から、水溶性高分子として特に好ましくは、ポリカルボン酸塩がよい。ポリカルボン酸塩としては、ポリアクリル酸塩、ビニル化合物とカルボン酸単量体との共重合の塩、カボキシメチルセルロースなどが挙げられる。
【００８３】
このように、撥水性能のレベルが低い炭化水素系化合物を含む撥水剤を付与する場合であっても、炭化水素系化合物の撥水剤に加えて水溶性高分子をも含む樹脂液を繊維布帛に付与することにより、水溶性高分子を含む樹脂液を付与しない場合と比べて、得られる撥水性布帛の撥水性を向上させることができる。
【００８４】
また、炭化水素系化合物を含む撥水剤は、撥水性のレベルが低いだけではなく、繊維布帛の縫目強力を低下させ縫目ずれを誘発させるおそれがある。このため、特に撥水性布帛に薄地の織物を用いると、実用的なレベルの引裂強力および縫目強度を維持することができないというリスクが高まる。しかしながら、本実施の形態のように、炭化水素系化合物の撥水剤に加えて水溶性高分子をも含む樹脂液を用いることにより、引裂強力および縫目強力のすべてを実用上問題のないレベルの性能を有する薄地の撥水性布帛を得ることができる。
【００８５】
以上のように、本実施の形態における撥水性布帛の製造方法によれば、炭化水素系化合物の撥水剤とともに水溶性高分子を併用することによって、炭化水素系化合物を含む撥水剤を用いて加工されたものでありながら、優れた撥水性を有し、かつ、引裂強力（引張強さ）および縫目強力（縫目強さ）にも優れた撥水性布帛を得ることができる。その理由は、上記にて記載した理由を想定している。
【００８６】
樹脂液に用いられる溶媒としては、少なくとも水を含み、さらに、エチルアルコール、メチルアルコール、イソプロピルアルコール、または、イソブチルアルコールなどが配合されたものであってもよい。
【００８７】
また、樹脂液は、炭化水素系化合物等が溶媒に溶けた溶液（溶媒が水の場合には水溶液）であってもよいし、エマルジョンであってもよいし、分散液であってもよい。
【００８８】
また、樹脂液のｐＨは７未満であることが好ましい。樹脂液をｐＨが７未満の酸性にしておくことにより、付与する水溶性高分子の水への溶解性が高まり、撥水剤としての炭化水素系化合物と水溶性高分子とを含有する樹脂液が安定し、撥水性、引裂強力および縫目強力等の性能が安定した撥水性布帛を得ることができる。
【００８９】
また、樹脂液には、架橋剤、触媒、酸化防止剤、紫外線吸収剤、帯電防止剤、柔軟剤、抗菌剤、消臭剤、引裂強力向上のためのシリカ等の粒子や他の目的での無機粒子、または、有機粒子などが含まれていてもよい。なお、シリコーン系化合物は、得られる撥水性布帛の柔軟化とともに引裂強力の向上が期待できるため、所期の目的を逸脱しない範囲で樹脂液に含まれていてもよいが、撥水性、引裂強力および縫目強力のバランスが崩れるおそれがあるため、シリコーン系化合物は樹脂液に含まれていない方がよい。
【００９０】
特に、撥水性等の性能の耐久性向上の観点からは、樹脂液は架橋剤を含むものが好ましい。架橋剤としては、たとえば、メラミン系架橋剤、イソシアネート系架橋剤、イミン系架橋剤、オキサゾリン系架橋剤、または、グリオキザール系架橋剤等を用いることができる。
【００９１】
繊維布帛への炭化水素系化合物を含有する樹脂液を繊維布帛に付与する方法は、ディップ−ニップ法、グラビア転写法、または、スプレー法などの公知の方法を用いることができる。生産性や加工の安定性の観点からは、ディップ−ニップ法によって繊維布帛に樹脂液を付与するとよい。
【００９２】
炭化水素系化合物からなる撥水剤と水溶性高分子とを含有する樹脂液を繊維布帛に付与した後は、熱処理を行うことで、繊維の表面に炭化水素系化合物を含有する撥水性樹脂を付着させる。
【００９３】
この熱処理の条件は、繊維布帛の素材や炭化水素系化合物を含有する樹脂液に含まれる化合物の種類に応じて適宜選択すればよいが、例えば、１３５℃〜２１０℃程度で１０秒から１０分程度の熱処理を行うとよい。
【００９４】
また、熱処理を行う前に、乾燥を行ってもよい。この場合、乾燥は、熱処理よりも低温度で行うとよく、たとえば、６０℃〜１３５℃程度で１０秒〜１０分程度行えばよい。熱処理の温度に比べて低温の乾燥を熱処理の前に行うことにより、繊維の表面により均一な撥水性樹脂皮膜を形成することができる。
【００９５】
樹脂液中の炭化水素系化合物の配合量は、好ましくは０．０１質量％〜１０質量％、より好ましくは０．１質量％〜５質量％であるとよい。炭化水素系化合物の配合量が下限値（０.０１質量％）を下回ると十分な撥水性を得ることができないおそれがある。一方、炭化水素系化合物の配合量が上限値（１０質量％）を上回ると十分な縫目強力を得ることができないおそれがある。
【００９６】
また、樹脂液中の水溶性高分子の配合量は、０．００１質量％〜１．５質量％であることが好ましく、より好ましくは０．００３質量％〜０．５質量％であるとよい。水溶性高分子の配合量が上限値（１．５質量％）を上回ると樹脂液の安定性が低下してしまったり、得られる撥水性布帛の風合いが硬化してしまったりするおそれがある。一方、水溶性高分子の配合量が下限値（０．００１質量％）を下回ると、目的とする撥水性、引裂強力および縫目強力が得られないおそれがある。
【００９７】
繊維布帛に、さらに、中綿抜け防止性、防風性および／または防水性を付与するための樹脂膜を付与する場合は、繊維布帛の繊維の表面に撥水性樹脂を付着させる工程の前または後に、公知の乾式法、湿式法、ラミネート法などを用いて、中綿抜け防止性、防風性および／または防水性を付与するための樹脂膜を付与すればよい。
【００９８】
また、繊維表面に撥水性樹脂を付着させる工程の前および／または後にカレンダー加工を行ってもよい。カレンダー加工を行うことにより、撥水性および引裂強力を向上させたり、通気度を抑制したり、また、チョークマークの解消効果や予防効果を向上させたりできる。
【００９９】
さらに、繊維の表面に撥水性樹脂を付着させる工程の前および／または後に、繊維布帛に対して、消臭加工、紫外線遮蔽加工、赤外線吸収加工、抗菌防臭加工、制菌加工、または、難燃加工などを施してもよい。
【実施例】
【０１００】
以下、本実施の形態における撥水性布帛の実施例について説明するが、本発明は、これらの実施例に限定されるものではない。なお、以下の実施例および比較例におけるＡ〜Ｇの各評価項目における各種物性などの測定および評価は、次の方法によって行った。また、実施例における「％」、「部」は、「質量％」、「質量部」である。
【０１０１】
［Ａ：撥水性］
ＪＩＳ  Ｌ１０９２：２００９  はっ水度試験  スプレー法に準じて試験を行い、撥水性を確認した。
【０１０２】
［Ｂ：引裂強力］
ＪＩＳ  Ｌ１０９６：２０１０  Ｄ法  ペンジュラム法に準じて試験を行い、引裂強さを確認した。
【０１０３】
［Ｃ：縫目強力］
ＪＩＳ  Ｌ１０９６：２０１０  Ｂ法  に準じて試験を行い、荷重４９．０Ｎによる縫目の滑りを確認し、縫目が３ｍｍ以下のものは、荷重１１７．７Ｎによる縫目の滑りを確認した。
【０１０４】
［Ｄ：通気性］
ＪＩＳ  Ｌ１０９６：２０１０  Ａ法（フラジール形法）に準じて試験を行い、通気度測定し、防風性と通気性を確認した。
【０１０５】
［Ｅ：目付］
繊維布帛を１００ｃｍ２にカットし、天秤を用いて質量を量り、１ｍ２当たりの質量に換算した。
【０１０６】
［Ｆ：風合い］
得られた撥水性布帛を手で触って確認した。
【０１０７】
［Ｇ：洗濯処理］
ＪＩＳ  Ｌ０２１７  １０３法に準じて洗濯処理（洗濯液での処理→脱水→すすぎ洗い→脱水→すすぎ洗い→脱水）を１０回行った。なお、乾燥は、１０回の洗濯処理の後に、タンブラーを用いた乾燥を１回のみ行って撥水性を測定したものを「撥水（洗濯後１）」とし、タンブラーを用いた乾燥を行わずに、吊り干しでの乾燥のみを行って撥水性を測定したものを「撥水（洗濯後２）」とした。
【０１０８】
なお、タンブラーを用いた乾燥は、「ＪＩＳ  Ｌ１０９２：２００９」の「６．２．２  ドライクリーニング処理」における「ｃ）」の「４）  タンブル乾燥」に準じて行った。
【０１０９】
（実施例１）
繊維布帛として、ナイロン織物（平織物。経糸、緯糸とも２２デシテックス２０フィラメント。生糸。丸型断面。）を酸性染料で赤色に染色し、合成タンニンを用いてフィックス処理を行い、熱セットを行ったものを準備した。
【０１１０】
この繊維布帛（ナイロン繊維）に下記の樹脂液をディップ−ニップ法で付与し、１３０℃にて６０秒間乾燥した後、１６０℃で６０秒間の熱処理を行った。
【０１１１】
次に、カレンダー加工を施して、撥水性布帛を得た。得られた撥水性布帛の各種性能を表１に記載した。
【０１１２】
［炭化水素系化合物の撥水剤と水溶性高分子を含有する樹脂液］
ネオシードＮＲ−１５８（撥水剤。炭化水素系化合物。日華化学（株）製。固形分３０％）
５％
水溶性高分子（アニオン系化合物。ポリカルボン酸のナトリウム塩。固形分５％）
０．５％
ベッカミンＭ−３（メラミン系架橋剤。ＤＩＣ（株）製。固形分８０％）    ０．３％
キャタリストＡＣＸ（触媒。ＤＩＣ（株）製）                          ０．０５％
水                                                                        残部
【０１１３】
（比較例１）
実施例１で用いた樹脂液から水溶性高分子を除いた以外は、実施例１と同様にして撥水性布帛を得た。得られた撥水性布帛の性能を表１に記載した。
【０１１４】
（比較例２）
実施例１で用いた樹脂液から水溶性高分子を除いて、縫目強力向上剤として、シリカ粒子の水分散液（固形分１５％）を１％添加した以外は、実施例１と同様にして撥水性布帛を得た。得られた撥水性布帛の性能を表１に記載した。
【０１１５】
（比較例３）
実施例１で用いた樹脂液から水溶性高分子を除いて、引裂強度向上剤として、シリコーン系柔軟剤：ニッカシリコンＮ−１５４（シリコーンオイル、多価アルコール脂肪酸エステルの乳化物。固形分１５％）を１％添加した以外は、実施例１と同様にして撥水性布帛を得た。得られた撥水性布帛の性能を表１に記載した。
【０１１６】
（実施例２）
繊維布帛として、ナイロン織物（格子間隔がタテ・ヨコそれぞれ３ｍｍのリップストップタフタ。経糸：２２デシテックス２０フィラメント。生糸。丸型断面。緯糸：２２デシテックス２４フィラメント。生糸。三角断面）を酸性染料で赤色に染色し、合成タンニンを用いてフィックス処理を行い、熱セットを行ったものを準備した。
【０１１７】
この繊維布帛（ナイロン繊維）に下記の樹脂液をディップ−ニップ法で付与し、１３０℃にて６０秒間乾燥した後、１６０℃で６０秒間の熱処理を行った。
【０１１８】
次に、カレンダー加工を施して、撥水性布帛を得た。得られた撥水性布帛の各種性能を表１に記載した。
【０１１９】
［撥水剤として炭化水素系化合物、水溶性高分子を含有する樹脂液］
ネオシードＮＲ−１５８                                                    ５％
水溶性高分子（アニオン系化合物。ポリカルボン酸のナトリウム塩。固形分５％）
０．３％
アクアネート１００（イソシアネート系架橋剤。日本ポリウレタン工業（株）。固形分１００％）                                                              ０．３％
水                                                                        残部
【０１２０】
（実施例３）
繊維布帛として、ナイロン織物（平織物。経糸：２２デシテックス２０フィラメント。生糸。丸型断面。緯糸：２２デシテックス２０フィラメント。タスラン加工糸。丸型断面。）を酸性染料で黒色に染色し、合成タンニンを用いてフィックス処理を行い、熱セットを行ったものを準備した。
【０１２１】
この繊維布帛（ナイロン繊維）に下記の樹脂液をディップ−ニップ法で付与し、１３０℃にて６０秒間乾燥した後、１６０℃で６０秒間の熱処理を行った。
【０１２２】
次に、カレンダー加工を施して、撥水性布帛を得た。得られた撥水性布帛の各種性能を表１に記載した。
【０１２３】
［炭化水素系化合物の撥水剤と水溶性高分子を含有する樹脂液］
ネオシードＮＲ−１５８                                                    ５％
水溶性高分子（アニオン系化合物。ポリカルボン酸のナトリウム塩。固形分５％）
０．３％
アクアネート１００                                                    ０．２％
ベッカミンＭ−３                                                      ０．１％
キャタリストＡＣＸ                                                  ０．０５％
水                                                                        残部
【０１２４】
（実施例４）
繊維布帛として、ナイロン織物（織物。経糸：１７デシテックス２０フィラメント。生糸。丸型断面。緯糸：２２デシテックス２０フィラメント。タスラン加工糸。丸型断面。）を酸性染料でグレー色に染色し、合成タンニンを用いてフィックス処理を行い、熱セットを行ったものを準備した。
【０１２５】
この繊維布帛（ナイロン繊維）に下記の樹脂液をディップ−ニップ法で付与し、１３０℃にて６０秒間乾燥した後、１６０℃で６０秒間の熱処理を行った。
【０１２６】
次に、カレンダー加工を施して、撥水性布帛を得た。得られた撥水性布帛の各種性能を表１に記載した。
【０１２７】
［炭化水素系化合物の撥水剤と水溶性高分子を含有する樹脂液］
ｍｉＤｏｒｉ  ｅｖｏＰｅｌ  ＮＦ（撥水剤。炭化水素系化合物。Ｂｅｙｏｎｄ  Ｓｕｒｆａｃｅ  Ｔｅｃｈｎｏｌｏｇｉｅｓ  ＡＧ製）                              ５％
水溶性高分子（アニオン系化合物。ポリカルボン酸のナトリウム塩。固形分５％）
０．３％
ベッカミンＭ−３                                                      ０．３％
キャタリストＡＣＸ                                                  ０．０５％
水                                                                        残部
【０１２８】
（実施例５）
繊維布帛として、ナイロン織物（平織物。経糸：１７デシテックス２０フィラメント。生糸。丸型断面。緯糸：１７デシテックス２０フィラメント。タスラン加工糸。丸型断面。）を酸性染料で紺色に染色し、合成タンニンを用いてフィックス処理を行い、熱セットを行ったものを準備した。
【０１２９】
この繊維布帛（ナイロン繊維）に下記の樹脂液をディップ−ニップ法で付与し、１３０℃にて６０秒間乾燥した後、１６０℃で６０秒間の熱処理を行った。
【０１３０】
次に、カレンダー加工を施して、撥水性布帛を得た。得られた撥水性布帛の各種性能を表１に記載した。
【０１３１】
［炭化水素系化合物の撥水剤と水溶性高分子を含有する樹脂液］
ＸＦ−５００１（撥水剤。炭化水素系化合物。ダイキン工業（株）製）          ５％
水溶性高分子（アニオン系化合物。ポリカルボン酸のナトリウム塩。固形分５％）
０．３％
ベッカミンＭ−３                                                      ０．３％
キャタリストＡＣＸ                                                  ０．０５％
水                                                                        残部
【０１３２】
（実施例６）
繊維布帛として、ナイロン織物（平織物。経糸、緯糸とも２２デシテックス２０フィラメント。生糸。）を酸性染料で赤色に染色し、合成タンニンを用いてフィックス処理を行い、熱セットを行ったものを準備した。
【０１３３】
まず、この繊維布帛（ナイロン繊維）に下記の水溶性高分子を含む樹脂液をディップ−ニップ法で付与し、１３０℃にて３０秒間乾燥した後、１６０℃で３０秒間の熱処理を行った。
【０１３４】
［水溶性高分子を含有する樹脂液］
水溶性高分子（アニオン系化合物。ポリカルボン酸のナトリウム塩。固形分５％）
１．０％
アクアネート１００（日本ポリウレタン工業（株）。固形分１００％）      ０．１％
水                                                                        残部
【０１３５】
次に、この繊維布帛（ナイロン繊維）に、下記の炭化水素系化合物（撥水剤）を含む下記の樹脂液をディップ−ニップ法で付与し、１３０℃にて３０秒間乾燥した後、１５０℃で３０秒間の熱処理を行い、引き続きカレンダー加工を施して、撥水性布帛を得た。得られた撥水性布帛の各種性能を表１に記載した。
【０１３６】
［炭化水素系化合物の撥水剤を含有する樹脂液］
ネオシードＮＲ−１５８（撥水剤、炭化水素系化合物、日華化学（株）製）      ５％
ベッカミンＭ−３                                                      ０．３％
キャタリストＡＣＸ（ＤＩＣ（株）製）                                ０．０５％
水                                                                        残部
【０１３７】
（実施例７）
繊維布帛として、ポリエステル織物（平織物。経糸：３３デシテックス７２フィラメント。生糸。丸断面。緯糸：３３デシテックス７２フィラメント。生糸。丸断面。）を分散染料で紺色に染色し、熱セットを行ったものを用いた以外は、実施例５と同様にし、撥水性布帛を得た。得られた撥水性布帛の各種性能を表１に記載した。なお、本実施例では、繊維布帛としてポリエステル織物を用いているので、合成タンニンを用いたフィックス処理は行っていない。
【０１３８】
【表１】
2017145521.tif 000002
【０１３９】
表１に示されるように、上記実施例１〜７の撥水性布帛は、撥水剤として炭化水素系化合物を含有する撥水性樹脂が付着した軽量な繊維布帛でありながら、優れた撥水性、引裂強力、縫目強力と低い通気性とを有することが分かる。
【０１４０】
これに比べ、比較例１のように水溶性高分子を用いないものは、撥水性や引裂強力に劣るものである。
【０１４１】
また、比較例２では、比較例１の縫目ズレを向上させるために、シリカ粒子を繊維表面に付与することで縫目強力は向上したが、繊維布帛の織組織の硬直により引裂強力が低下してしまった。
【０１４２】
また、比較例３では、比較例１の引裂強力を向上させるために、シリコーン系化合物を繊維布帛に付与することで引裂強力は向上したが、縫目強力が大きく低下してしまった。
【０１４３】
以上のように、本発明に係る撥水性布帛は、撥水剤として炭化水素系化合物を用いているにも関わらず、軽量でありながら優れた撥水性を有し、さらに、縫目強力および引裂強力も優れていて実用に対し十分な強度を有する。また、通気度が低く防風性を有し、ダウンなどの中綿の飛び出しを防止する性能も有するため、本発明に係る撥水性布帛を用いることで、シャツ、ジャケット、コートなどの一般衣服をはじめとして、作業服、スポーツ用衣服、テント、寝袋等、様々な繊維製品を得ることができる。